(57)【要約】      （修正有）【課題】インク噴射性及び印刷作業性に優れるとともに、高解像度、高硬度、及び塗膜密着性を有するインクジェットプリント鋼板を製造することができ、有機溶剤を添加しなくても低粘度を維持するインクジェットプリント鋼板用インク組成物、それを用いたプリント鋼板、及びインクジェットプリント鋼板の製造方法の提供。【解決手段】組成物の総重量に対して、線状（ｌｉｎｅａｒ  ｔｙｐｅ）アクリレート系オリゴマー１１〜５０重量％と、反応性アクリレート系モノマー１９〜７５重量％と、紫外線硬化型開始剤０．１〜１５重量％と、染料及び顔料からなる群から選択される１種以上０．５〜１０重量％と、酸化防止剤、消泡剤、及び分散剤からなる群から選択される１種以上０．１〜１０重量％と、を含む、インクジェットプリント鋼板用インク組成物、それを用いたインクジェットプリント鋼板、及びインクジェットプリント鋼板の製造方法。【選択図】図１
2020090682.tif 000002
【特許請求の範囲】
【請求項１】
組成物の総重量に対して、線状（ｌｉｎｅａｒ  ｔｙｐｅ）アクリレート系オリゴマー
１１〜５０重量％と、
反応性アクリレート系モノマー１９〜７５重量％と、
紫外線硬化型開始剤０．１〜１５重量％と、
染料及び顔料からなる群から選択される１種以上０．５〜１０重量％と、
酸化防止剤、消泡剤、及び分散剤からなる群から選択される１種以上０．１〜１０重量
％と、を含む、インクジェットプリント鋼板用インク組成物。
【請求項２】
組成物の総重量に対して、無機粒子が付着した線状アクリレート系モノマー０．１〜１
５重量％をさらに含む、請求項１に記載のインクジェットプリント鋼板用インク組成物。
【請求項３】
前記線状アクリレート系オリゴマーは、線状エポキシアクリレートオリゴマー及び線状
ウレタンアクリレートオリゴマーのうち何れか１つ以上である、請求項１に記載のインク
ジェットプリント鋼板用インク組成物。
【請求項４】
前記線状エポキシアクリレートオリゴマーは、環状脂肪族エポキシアクリレートオリゴ
マー、脂肪族ポリグリシジルエポキシアクリレートオリゴマー、及びグリシジルアミン型
エポキシアクリレートオリゴマーからなる群から選択される１つ以上である、請求項３に
記載のインクジェットプリント鋼板用インク組成物。
【請求項５】
前記線状ウレタンアクリレートオリゴマーは脂肪族ウレタンアクリレートである、請求
項３に記載のインクジェットプリント鋼板用インク組成物。
【請求項６】
前記反応性アクリレート系モノマーは、ベンゼン環を含む分岐型（ｂｒａｎｃｈ  ｔｙ
ｐｅ）モノマーまたはベンゼン環を含まないハイパーブランチ型（ｈｙｐｅｒｂｒａｎｃ
ｈ  ｔｙｐｅ）モノマーである、請求項１に記載のインクジェットプリント鋼板用インク
組成物。
【請求項７】
前記反応性アクリレート系モノマーは、フェノキシエチル（メタ）アクリレート（ｐｈ
ｅｎｏｘｙｅｔｈｙｌ  ｍｅｔｈａｃｒｙｌａｔｅ）、ビスフェノールＡジグリシジルエ
ーテルジ（メタ）アクリレート、及びトリメチロールプロパントリアクリレート（ｔｒｉ
ｍｅｔｈｙｌｏｌｐｒｏｐａｎｅ  ｔｒｉａｃｒｙｌａｔｅ）からなる群から選択される
１つ以上である、請求項１に記載のインクジェットプリント鋼板用インク組成物。
【請求項８】
前記無機粒子は、シリカ、二酸化チタン、及びアルミニウムオキシドからなる群から選
択される１つ以上である、請求項２に記載のインクジェットプリント鋼板用インク組成物
。
【請求項９】
前記無機粒子は、直径２〜５００ｎｍの球状の無機粒子である、請求項２に記載のイン
クジェットプリント鋼板用インク組成物。
【請求項１０】
前記線状アクリレート系モノマーは、イソボルニルアクリレート（ｉｓｏｂｏｎｙｌ  
ａｃｒｙｌａｔｅ）、イソボルニルメタクリレート（ｉｓｏｂｏｎｙｌ  ｍｅｔｈａｃｒ
ｙｌａｔｅ）、テトラヒドロフリルアクリレート（ｔｅｔｒａｈｙｄｒｏｆｕｒｙｌ  ａ
ｃｒｙｌａｔｅ）、トリプロピレングリコールジアクリレート（ｔｒｉｐｒｏｐｙｌｅｎ
ｅｇｌｙｃｏｌ  ｄｉａｃｒｙｌａｔｅ）、１，６−ヘキサンジオールジアクリレート（
１，６−ｈｅｘａｎｅ  ｄｉｏｌ  ｄｉａｃｒｙｌａｔｅ）、及びペンタエリスリトール
トリアクリレート（ｐｅｎｔａｅｒｙｔｈｒｉｔｏｌ  ｔｒｉａｃｒｙｌａｔｅ）からな
る群から選択される１つ以上である、請求項２に記載のインクジェットプリント鋼板用イ
ンク組成物。
【請求項１１】
前記紫外線硬化型開始剤は、２，２−ジメトキシ−２−フェニルアセトンフェノン（２
，２−ｄｉｍｅｔｈｏｘｙ−２−ｐｈｅｎｙｌａｃｅｔｏｐｈｅｎｏｎｅ）、１−ヒドロ
キシシクロヘキシルフェニルケトン（１−ｈｙｄｒｏｘｙｃｙｃｌｏｈｅｘｙｌ  Ｐｈｅ
ｎｙｌ  Ｋｅｔｏｎｅ）、１−（４−イソプロピルフェニル）−２−ヒドロキシ−２−メ
チルプロパン−１−オン（１−（４−Ｉｓｏｐｒｏｐｙｌｐｈｅｎｙｌ）−２−ｈｙｄｒ
ｏｘｙ−２−ｍｅｔｈｙｌｐｒｏｐａｎｅ−１−ｏｎｅ）、１，１−ジメトキシデオキシ
ベンゾイン（１，１−ｄｉｍｅｔｈｏｘｙ  ｄｅｏｘｙｂｅｎｚｏｉｎ）、３，３’−ジ
メチル−４−メトキシベンゾフェノン（３，３’−ｄｉｍｅｔｈｙｌ−４−ｍｅｔｈｏｘ
ｙｂｅｎｚｏｐｈｅｎｏｎｅ）、１−（４−ドデシルフェニル）−２−ヒドロキシ−２−
メチルプロパン−１−オン（１−（４−ｄｏｄｅｃｙｌ  ｐｈｅｎｙｌ）−２−ｈｙｄｒ
ｏｘｙ−２−ｍｅｔｈｙｌ  ｐｒｏｐａｎ−１−ｏｎｅ）、２−メチル−１−［４−（メ
チルチオ）フェニル］−２−モルホリノプロパン−１−オン（２−ｍｅｔｈｙｌ−１−［
４−（ｍｅｔｈｙｌｔｈｉｏ）ｐｈｅｎｙｌ］−２−ｍｏｒｐｈｏｌｉｎｏ  ｐｒｏｐａ
ｎ−１−ｏｎｅ）、（２，４，６−トリメチルベンゾイル）ジフェニルホスフィンオキシ
ド（（２，４，６−Ｔｒｉｍｅｔｈｙｌｂｅｎｚｏｙｌ）ｄｉｐｈｅｎｙｌｐｈｏｓｐｈ
ｉｎｅ  Ｏｘｉｄｅ）、エチル（２，４，６−トリメチルベンゾイル）フェニルホスフィ
ネート（ｅｔｈｙｌ（２，４，６−ｔｒｉｍｅｔｈｙｌｂｅｎｚｏｙｌ）ｐｈｅｎｙｌｐ
ｈｏｓｐｈｉｎａｔｅ）、ビス（アシル）ホスフィンオキシド（ｂｉｓ（ａｃｙｌ）ｐｈ
ｏｓｐｈｉｎｅ  ｏｘｉｄｅ）、メチルベンゾイルホルメート（ｍｅｔｈｙｌ  ｂｅｎｚ
ｏｙｌｆｏｒｍａｔｅ）、４−ベンゾイル−４’−メチルジフェニルスルフィド（４−ｂ
ｅｎｚｏｙｌ−４’−ｍｅｔｈｙｌｄｉｐｈｅｎｙｌｓｕｌｆｉｄｅ）、ベンジルジメチ
ルケタル（ｂｅｎｚｙｌ  ｄｉｍｅｔｈｙｌ  ｋｅｔａｌ）、フルオレノン（ｆｌｕｏｒ
ｅｎｏｎｅ）、フルオレン（ｆｌｕｏｒｅｎｅ）、ベンズアルデヒド（ｂｅｎｚａｌｄｅ
ｈｙｄｅ）、ベンゾフェノン（ｂｅｎｚｏｐｈｅｎｏｎｅ）、アントラキノン（ａｎｔｈ
ｒａｑｕｉｎｏｎｅ）、及びキサントン（ｘａｎｔｏｎｅ）からなる群から選択される１
つ以上である、請求項１に記載のインクジェットプリント鋼板用インク組成物。
【請求項１２】
粘度が、２５℃で１〜５０ｃｐｓである、請求項１に記載のインクジェットプリント鋼
板用インク組成物。
【請求項１３】
鋼板の何れか片面または両面に請求項１乃至１２の何れか一項に記載のインクジェット
プリント鋼板用インク組成物が印刷されたインクジェット印刷層を含む、インクジェット
プリント鋼板。
【請求項１４】
冷延鋼板、熱延鋼板、亜鉛めっき鋼板、アルミニウムめっき鋼板、カラー塗装鋼板、ス
テンレス鋼板、マグネシウム鋼板、アルミニウム鋼板、亜鉛鋼板、及びチタン鋼板からな
る群から選択される１つ以上である、請求項１３に記載のインクジェットプリント鋼板。
【請求項１５】
前記インクジェット印刷層上に透明塗装層または透明フィルム層を含む、 請求項１３
に記載のインクジェットプリント鋼板。
【請求項１６】
前記透明塗装層は、紫外線硬化型のクリア塗装層、分子量３，０００〜２５，０００の
ポリエステル系樹脂層、フッ素系を含む樹脂塗膜層、及び自己洗浄性を有する不飽和ポリ
エステル系樹脂層からなる群から選択される何れか１つ以上である、請求項１５に記載の
インクジェットプリント鋼板。
【請求項１７】
前記透明フィルム層は、ポリエステルフタレート、ポリプロピレン、ポリエチレン、及
びエチルビニルアセテートからなる群から選択される何れか１つ以上である、請求項１５
に記載のインクジェットプリント鋼板。
【請求項１８】
前記透明フィルム層の厚さが１０〜１５０μｍである、請求項１５に記載のインクジェ
ットプリント鋼板。
【請求項１９】
前記鋼板とインクジェット印刷層との間に、めっき層、前処理層、プライマー層、カラ
ー塗装層からなる群から選択される１つ以上の層がさらに含まれる、請求項１３に記載の
インクジェットプリント鋼板。
【請求項２０】
請求項１乃至１２の何れか一項に記載のインクジェットプリント鋼板用インク組成物を
インクジェットヘッドに供給する段階と、
インクジェット印刷を用いて、前記インクジェットプリント鋼板用インク組成物を鋼板
の何れか片面または両面に噴射して印刷する段階と、を含む、インクジェットプリント鋼
板の製造方法。
【請求項２１】
前記鋼板に印刷されたインク組成物をＵＶ硬化させる硬化段階をさらに含む、請求項２
０に記載のインクジェットプリント鋼板の製造方法。
【請求項２２】
前記鋼板は、冷延鋼板、熱延鋼板、亜鉛めっき鋼板、アルミニウムめっき鋼板、カラー
塗装鋼板、ステンレス鋼板、マグネシウム鋼板、アルミニウム鋼板、亜鉛鋼板、及びチタ
ン鋼板からなる群から選択される１つ以上である、請求項２０に記載のインクジェットプ
リント鋼板の製造方法。
【発明の詳細な説明】
【技術分野】
【０００１】
本発明は、インクジェットプリント鋼板用インク組成物、それを用いて印刷されたイン
クジェットプリント鋼板、及びインクジェットプリント鋼板の製造方法に関する。
【背景技術】
【０００２】
図柄が入っている従来のプリント鋼板は、シルクスクリーンプリント鋼板及びロールプ
リント鋼板に大別される。しかし、上記のようなプリント鋼板は、高い解像度の製品を生
産することが困難であり、同じ図柄を繰り返し生産することしかできないという欠点とと
もに、様々な色の製品を生産することが困難であるという問題がある。特に、色の多様化
を図るためには、色毎に、それぞれのシルクスクリーン枠またはそれぞれのエッチングさ
れたロールが必要である。そして、それぞれの色を正確な位置に印刷し難いため、高い不
良率を甘受しなければならない。
【０００３】
一方、インクジェットプリントを鉄鋼用プリント鋼板の印刷手段として用いる場合、既
存のインクジェットインクでは、吸水性のない鉄板上での印刷性と密着性の確保が難しい
ため、製品の生産が不可能である。
【０００４】
また、高硬度と同時に加工性を確保し難い。特に、速い生産速度及び鉄板に高解像度の
パターンを得るという点から、紫外線硬化型のインクが用いられている。しかし、従来の
鋼板コーティング用紫外線硬化溶液の場合、粘度が高くてインクジェットの噴射が困難で
あるため、適用性に劣るという問題がある。
【０００５】
さらに、溶液のインク分散性のために有機溶剤を用いる場合、粘度の調節は可能である
ものの、環境に配慮した生産は期待できず、生産工程の点において困難がある。
【発明の概要】
【発明が解決しようとする課題】
【０００６】
本発明の一側面は、インク噴射性及び印刷作業性に優れるとともに、高解像度、高硬度
、及び塗膜密着性を有するインクジェットプリント鋼板を製造することができ、有機溶剤
を添加しなくても低粘度を維持するインクジェットプリント鋼板用インク組成物、それを
用いたプリント鋼板、及びインクジェットプリント鋼板の製造方法を提供することを目的
とする。
【０００７】
本発明の他の側面は、冷延鋼板、熱延鋼板、亜鉛めっき鋼板、アルミニウムめっき鋼板
、カラー塗装鋼板、ステンレス鋼板、マグネシウム鋼板、アルミニウム鋼板、亜鉛鋼板、
チタン鋼板などの鋼板における塗膜密着性と高硬度の欠点を最小化するための塗膜形成用
紫外線硬化性樹脂組成物として、インク噴射性及び印刷作業性に優れるとともに、高硬度
及び金属素材との密着性を有し、溶剤を用いなくても印刷性を提供することができるイン
クジェットプリント鋼板用インク組成物を提供することを目的とする。
【課題を解決するための手段】
【０００８】
本発明の一実施形態は、組成物の総重量に対して、線状（ｌｉｎｅａｒ  ｔｙｐｅ）ア
クリレート系オリゴマー１１〜５０重量％と、反応性アクリレート系モノマー１９〜７５
重量％と、紫外線硬化型開始剤０．１〜１５重量％と、染料及び顔料からなる群から選択
される１種以上０．５〜１０重量％と、酸化防止剤、消泡剤、及び分散剤からなる群から
選択される１種以上０．１〜１０重量％と、を含む、インクジェットプリント鋼板用イン
ク組成物を提供する。
【０００９】
上記インクジェットプリント鋼板用インク組成物は、組成物の総重量に対して、無機粒
子が付着した線状アクリレート系モノマー０．１〜１５重量％をさらに含むことが好まし
い。
【００１０】
上記線状アクリレートオリゴマーは、線状エポキシアクリレートオリゴマー及び線状ウ
レタンアクリレートオリゴマーのうち何れか１つ以上であることが好ましい。
【００１１】
上記線状エポキシアクリレートオリゴマーは、環状脂肪族エポキシアクリレートオリゴ
マー、脂肪族ポリグリシジルエポキシアクリレートオリゴマー、及びグリシジルアミン型
エポキシアクリレートオリゴマーからなる群から選択される１つ以上であることが好まし
い。
【００１２】
上記線状ウレタンアクリレートオリゴマーは、脂肪族ウレタンアクリレートであること
が好ましい。
【００１３】
上記反応性アクリレート系モノマーは、ベンゼン環を含む分岐型（ｂｒａｎｃｈ  ｔｙ
ｐｅ）モノマーまたはベンゼン環を含まないハイパーブランチ型（ｈｙｐｅｒｂｒａｎｃ
ｈ  ｔｙｐｅ）モノマーであることが好ましい。
【００１４】
上記反応性アクリレート系モノマーは、フェノキシエチル（メタ）アクリレート（ｐｈ
ｅｎｏｘｙｅｔｈｙｌ  ｍｅｔｈａｃｒｙｌａｔｅ）、ビスフェノールＡジグリシジルエ
ーテルジ（メタ）アクリレート、及びトリメチロールプロパントリアクリレート（ｔｒｉ
ｍｅｔｈｙｌｏｌｐｒｏｐａｎｅ  ｔｒｉａｃｒｙｌａｔｅ）からなる群から選択される
１つ以上であることが好ましい。
【００１５】
上記無機粒子は、シリカ、二酸化チタン、及びアルミニウムオキシドからなる群から選
択される１つ以上であることが好ましい。
【００１６】
上記無機粒子は、直径２〜５００ｎｍの球状の無機粒子であることが好ましい。
【００１７】
上記線状アクリレート系モノマーは、イソボルニルアクリレート（ｉｓｏｂｏｎｙｌ  
ａｃｒｙｌａｔｅ）、イソボルニルメタクリレート（ｉｓｏｂｏｎｙｌ  ｍｅｔｈａｃｒ
ｙｌａｔｅ）、テトラヒドロフリルアクリレート（ｔｅｔｒａｈｙｄｒｏｆｕｒｙｌ  ａ
ｃｒｙｌａｔｅ）、トリプロピレングリコールジアクリレート（ｔｒｉｐｒｏｐｙｌｅｎ
ｅｇｌｙｃｏｌ  ｄｉａｃｒｙｌａｔｅ）、１，６−ヘキサンジオールジアクリレート（
１，６−ｈｅｘａｎｅ  ｄｉｏｌ  ｄｉａｃｒｙｌａｔｅ）、及びペンタエリスリトール
トリアクリレート（ｐｅｎｔａｅｒｙｔｈｒｉｔｏｌ  ｔｒｉａｃｒｙｌａｔｅ）からな
る群から選択される１つ以上であることが好ましい。
【００１８】
上記紫外線硬化型開始剤は、２，２−ジメトキシ−２−フェニルアセトンフェノン（２
，２−ｄｉｍｅｔｈｏｘｙ−２−ｐｈｅｎｙｌａｃｅｔｏｐｈｅｎｏｎｅ）、１−ヒドロ
キシシクロヘキシルフェニルケトン（１−ｈｙｄｒｏｘｙｃｙｃｌｏｈｅｘｙｌ  Ｐｈｅ
ｎｙｌ  Ｋｅｔｏｎｅ）、１−（４−イソプロピルフェニル）−２−ヒドロキシ−２−メ
チルプロパン−１−オン（１−（４−Ｉｓｏｐｒｏｐｙｌｐｈｅｎｙｌ）−２−ｈｙｄｒ
ｏｘｙ−２−ｍｅｔｈｙｌｐｒｏｐａｎｅ−１−ｏｎｅ）、１，１−ジメトキシデオキシ
ベンゾイン（１，１−ｄｉｍｅｔｈｏｘｙ  ｄｅｏｘｙｂｅｎｚｏｉｎ）、３，３’−ジ
メチル−４−メトキシベンゾフェノン（３，３’−ｄｉｍｅｔｈｙｌ−４−ｍｅｔｈｏｘ
ｙｂｅｎｚｏｐｈｅｎｏｎｅ）、１−（４−ドデシルフェニル）−２−ヒドロキシ−２−
メチルプロパン−１−オン（１−（４−ｄｏｄｅｃｙｌ  ｐｈｅｎｙｌ）−２−ｈｙｄｒ
ｏｘｙ−２−ｍｅｔｈｙｌ  ｐｒｏｐａｎ−１−ｏｎｅ）、２−メチル−１−［４−（メ
チルチオ）フェニル］−２−モルホリノプロパン−１−オン（２−ｍｅｔｈｙｌ−１−［
４−（ｍｅｔｈｙｌｔｈｉｏ）ｐｈｅｎｙｌ］−２−ｍｏｒｐｈｏｌｉｎｏ  ｐｒｏｐａ
ｎ−１−ｏｎｅ）、（２，４，６−トリメチルベンゾイル）ジフェニルホスフィンオキシ
ド（（２，４，６−Ｔｒｉｍｅｔｈｙｌｂｅｎｚｏｙｌ）ｄｉｐｈｅｎｙｌｐｈｏｓｐｈ
ｉｎｅ  Ｏｘｉｄｅ）、エチル（２，４，６−トリメチルベンゾイル）フェニルホスフィ
ネート（ｅｔｈｙｌ（２，４，６−ｔｒｉｍｅｔｈｙｌｂｅｎｚｏｙｌ）ｐｈｅｎｙｌｐ
ｈｏｓｐｈｉｎａｔｅ）、ビス（アシル）ホスフィンオキシド（ｂｉｓ（ａｃｙｌ）ｐｈ
ｏｓｐｈｉｎｅ  ｏｘｉｄｅ）、メチルベンゾイルホルメート（ｍｅｔｈｙｌ  ｂｅｎｚ
ｏｙｌｆｏｒｍａｔｅ）、４−ベンゾイル−４’−メチルジフェニルスルフィド（４−ｂ
ｅｎｚｏｙｌ−４’−ｍｅｔｈｙｌｄｉｐｈｅｎｙｌｓｕｌｆｉｄｅ）、ベンジルジメチ
ルケタル（ｂｅｎｚｙｌ  ｄｉｍｅｔｈｙｌ  ｋｅｔａｌ）、フルオレノン（ｆｌｕｏｒ
ｅｎｏｎｅ）、フルオレン（ｆｌｕｏｒｅｎｅ）、ベンズアルデヒド（ｂｅｎｚａｌｄｅ
ｈｙｄｅ）、ベンゾフェノン（ｂｅｎｚｏｐｈｅｎｏｎｅ）、アントラキノン（ａｎｔｈ
ｒａｑｕｉｎｏｎｅ）、及びキサントン（ｘａｎｔｏｎｅ）からなる群から選択される１
つ以上であることが好ましい。
【００１９】
上記インクジェットプリント鋼板用インク組成物の粘度は、２５℃で１〜５０ｃｐｓで
あることが好ましい。
【００２０】
本発明の他の実施形態は、鋼板の何れか片面または両面に上記インクジェットプリント
鋼板用インク組成物が印刷されたインクジェット印刷層を含む、インクジェットプリント
鋼板を提供する。
【００２１】
上記鋼板は、冷延鋼板、熱延鋼板、亜鉛めっき鋼板、アルミニウムめっき鋼板、カラー
塗装鋼板、ステンレス鋼板、マグネシウム鋼板、アルミニウム鋼板、亜鉛鋼板、及びチタ
ン鋼板からなる群から選択される１つ以上であることが好ましい。
【００２２】
上記インクジェット印刷層上に透明塗装層または透明フィルム層を含むことが好ましい
。
【００２３】
上記透明塗装層は、紫外線硬化型のクリア塗装層、分子量３，０００〜２５，０００の
ポリエステル系樹脂層、フッ素系を含む樹脂塗膜層、及び自己洗浄性を有する不飽和ポリ
エステル系樹脂層からなる群から選択される何れか１つ以上であることが好ましい。
【００２４】
上記透明フィルム層は、ポリエステルフタレート、ポリプロピレン、ポリエチレン、及
びエチルビニルアセテートからなる群から選択される何れか１つ以上であることが好まし
い。
【００２５】
上記透明フィルム層の厚さは１０〜１５０μｍであることが好ましい。
【００２６】
上記インクジェットプリント鋼板は、上記鋼板とインクジェット印刷層との間に、めっ
き層、前処理層、プライマー層、カラー塗装層からなる群から選択される１つ以上の層が
さらに含まれることが好ましい。
【００２７】
本発明のさらに他の実施形態は、上記インクジェットプリント鋼板用インク組成物をイ
ンクジェットヘッドに供給する段階と、インクジェット印刷を用いて上記インクジェット
プリント鋼板用インク組成物を鋼板の何れか片面または両面に噴射して印刷する段階と、
を含む、インクジェットプリント鋼板の製造方法を提供する。
【００２８】
上記鋼板に印刷されたインク組成物をＵＶ硬化させる硬化段階をさらに含むことが好ま
しい。
【００２９】
上記鋼板は、冷延鋼板、熱延鋼板、亜鉛めっき鋼板、アルミニウムめっき鋼板、カラー
塗装鋼板、ステンレス鋼板、マグネシウム鋼板、アルミニウム鋼板、亜鉛鋼板、及びチタ
ン鋼板からなる群から選択される１つ以上であることが好ましい。
【発明の効果】
【００３０】
本発明のインクジェットプリント鋼板用インク組成物は、接着性、高硬度性などを向上
させることで、種々の鋼板などの金属素材に適用可能であり、上記インクジェットプリン
ト鋼板用インク樹脂組成物を用いて、従来のシルクスクリーンプリント鋼板やロールプリ
ント鋼板に比べて工程を短縮させることができるとともに、高解像度の製品が実現可能で
あって、従来のインクジェットインク組成物では適用が困難であった鉄鋼の表面に適用可
能である。
【００３１】
また、加熱乾燥する水性／油性タイプの樹脂組成物に代えて、紫外線によって硬化され
る組成物を用いることで、溶剤を用いることなく、環境に配慮しながら生産性を向上させ
ることができる。
【図面の簡単な説明】
【００３２】
【図１】本発明のインクジェットプリント鋼板の一実施形態を示す模式図である。
【図２】本発明のインクジェットプリント鋼板の他の実施形態を示す模式図である。
【図３】本発明のインクジェットプリント鋼板の他の実施形態を示す模式図である。
【図４】本発明のインクジェットプリント鋼板の他の実施形態を示す模式図である。
【図５】本発明のインクジェットプリント鋼板の他の実施形態を示す模式図である。
【図６】線状モノマーを含む従来技術（左側）及びハイパーブランチ型（ｈｙｐｅｒｂｒａｎｃｈ  ｔｙｐｅ）モノマーを含む本発明の一実施形態（右側）を示す模式図である。
【図７】一般の無機粒子の分散形態を示す模式図（左側）、及び無機粒子が付着したモノマーの分散形態を示す模式図（右側）である。
【図８】従来技術のオリゴマー、モノマー、及び無機粒子の構成を示す模式図（左側）、及び本発明のオリゴマー、モノマー、及び無機粒子が付着したモノマーの構成を示す模式図（右側）である。
【発明を実施するための形態】
【００３３】
以下では、本発明の好ましい実施形態について説明する。しかし、本発明の実施形態は
様々な他の形態に変形されることができ、本発明の範囲は以下で説明する実施形態に限定
されない。また、本発明の実施形態は、当該技術分野で平均的な知識を有する者に本発明
をより完全に説明するために提供されるものである。
【００３４】
本発明の一実施形態は、組成物の総重量に対して、線状（ｌｉｎｅａｒ  ｔｙｐｅ）ア
クリレート系オリゴマー１１〜５０重量％と、反応性アクリレート系モノマー１９〜７５
重量％と、紫外線硬化型開始剤０．１〜１５重量％と、染料及び顔料からなる群から選択
される１種以上０．５〜１０重量％と、酸化防止剤、消泡剤、及び分散剤からなる群から
選択される１種以上０．１〜１０重量％と、を含む、インクジェットプリント鋼板用イン
ク組成物を提供する。
【００３５】
上記線状（ｌｉｎｅａｒ  ｔｙｐｅ）アクリレート系オリゴマーは、線状エポキシアク
リレートオリゴマー及び線状ウレタンアクリレートオリゴマーのうち何れか１つ以上であ
ることが好ましく、この際、上記線状アクリレート系オリゴマーは、２官能性以上の官能
基を有することが好ましい。エポキシアクリレート系オリゴマーとしては、通常、ビスフ
ェノールＡ系及びビスフェノールＦ系のように、樹脂構造にベンゼン環を有する化合物を
主に用いるが、上記線状アクリレート系オリゴマーとしては、主鎖にベンゼン環を含まな
い環状脂肪族エポキシアクリレート（Ｃｙｃｌｏ  ａｌｉｐｈａｔｉｃ  ｅｐｏｘｙ  ａ
ｃｒｙｌａｔｅ）、脂肪族ポリグリシジルエポキシアクリレート（ａｌｉｐｈａｔｉｃ  
ｐｏｌｙｇｌｙｃｉｄｙｌ  ｔｙｐｅ  ｅｐｏｘｙ  ａｃｒｙｌａｔｅ）、及びグリシジ
ルアミン型エポキシアクリレート（ｇｌｙｃｉｄｙｌ  ａｍｉｎｅ  ｔｙｐｅ  ｅｐｏｘ
ｙ  ａｃｒｙｌａｔｅ）からなる群から選択される１つ以上の化合物を用いることが好ま
しく、上記オリゴマーは、鉄板との塗膜密着性と硬度の向上において有利である。
【００３６】
また、上記ウレタンアクリレートオリゴマーは脂肪族ウレタンアクリレートオリゴマー
（ａｌｉｐｈａｔｉｃ  ｕｒｅｔｈａｎｅ  ａｃｒｙｌａｔｅ  ｏｌｉｇｏｍｅｒ）であ
って、構造内にイソシアネート系とウレタン結合を含むことで、塗膜の耐候性と柔軟性を
確保することが好ましい。
【００３７】
この際、上記線状（ｌｉｎｅａｒ  ｔｙｐｅ）アクリレート系オリゴマーは、インクジ
ェットプリント鋼板用インク組成物の総重量に対して１１〜５０重量％で含まれることが
好ましく、２０〜５０重量％で含まれることがより好ましい。この際、上記含量が１１重
量％未満である場合には、塗膜の柔軟性が低下し、ブリトル（ｂｒｉｔｔｌｅ）となって
塗膜として用いることが困難であり、上記含量が５０重量％を超える場合には、粘度が高
すぎてインクを噴射しにくいため、インクジェットプリント鋼板用インクとして用いるこ
とが困難である。
【００３８】
上記反応性アクリレート系モノマーは、主鎖にベンゼン環を含む分岐型（ｂｒａｎｃｈ
ｔｙｐｅ）モノマー、またはベンゼン環を含まない星状、すなわち、ハイパーブランチ
型（ｈｙｐｅｒｂｒａｎｃｈ  ｔｙｐｅ）モノマーであることが好ましい。従来の線状モ
ノマーは、粘度を制御することが容易ではなく、低粘度の安定した物性を確保することが
困難であるのに対し、本発明の上記分岐型モノマーまたはハイパーブランチ型（ｈｙｐｅ
ｒｂｒａｎｃｈ  ｔｙｐｅ）モノマーは、インク溶液の流れ性を向上させ、粘度を制御す
ることが容易であるため、溶剤を用いなくても安定したインクの噴射を可能とする。
【００３９】
また、分岐型モノマーは、主鎖にベンゼン環を含むことで、同一の分子量を有する線状
モノマーに比べて熱的に安定しており、耐薬品性と接着強性を良好にする。
【００４０】
上記反応性アクリレート系モノマーは、フェノキシエチル（メタ）アクリレート、ビス
フェノールＡジグリシジルエーテルジ（メタ）アクリレート、及びトリメチロールプロパ
ントリアクリレートからなる群から選択される１つ以上であることが好ましい。
【００４１】
この際、上記反応性アクリレート系モノマーは、インクジェットプリント鋼板用インク
組成物の総重量に対して１９〜７５重量％で含まれることが好ましく、より好ましくは１
９〜７１重量％、最も好ましくは１９〜６６重量％であってもよい。上記含量が１９重量
％未満である場合には、組成物の全体的な粘度が高いためインクが噴射されにくくなり、
上記含量が７５重量％を超える場合には、塗膜の屈曲加工性が低下し得る。
【００４２】
一方、上記インクジェットプリント鋼板用インク組成物は、無機粒子が付着した線状ア
クリレート系モノマーをさらに含むことが好ましい。この際、上記無機粒子は、シリカ、
二酸化チタン、及びアルミニウムオキシドからなる群から選択される１つ以上であること
が好ましく、カルボキシル基及びヒドロキシル基を含むモノマーに化学的に付着されてい
ることが好ましい。
【００４３】
上記線状アクリレート系モノマーは、例えば、イソボルニルアクリレート（ｉｓｏｂｏ
ｎｙｌ  ａｃｒｙｌａｔｅ、ＩＢＯＡ）、イソボルニルメタクリレート（ｉｓｏｂｏｎｙ
ｌ  ｍｅｔｈａｃｒｙｌａｔｅ）、テトラヒドロフリルアクリレート（ｔｅｔｒａｈｙｄ
ｒｏｆｕｒｙｌ  ａｃｒｙｌａｔｅ、ＴＨＦＡ）、トリプロピレングリコールジアクリレ
ート（ｔｒｉｐｒｏｐｙｌｅｎｅｇｌｙｃｏｌ  ｄｉａｃｒｙｌａｔｅ、ＴＰＧＤＡ）、
１，６−ヘキサンジオールジアクリレート（１，６−ｈｅｘａｎｅ  ｄｉｏｌ  ｄｉａｃ
ｒｙｌａｔｅ、ＨＤＤＡ）、及びペンタエリスリトールトリアクリレート（ｐｅｎｔａｅ
ｒｙｔｈｒｉｔｏｌ  ｔｒｉａｃｒｙｌａｔｅ）からなる群から選択される１つ以上であ
ることが好ましい。
【００４４】
通常、無機粒子をモノマーに反応させて付着させる方法は、韓国特許出願公開第２０１
５−０００６７１４号に記載の、高分子樹脂にシリカ粉末を付着させる方法が公知されて
おり、例えば、無機粒子１００重量部に対して、カルボキシル基及びヒドロキシル基を含
むモノマー１００重量部及び溶媒５００重量部を、５０℃の窒素雰囲気で６時間以上有機
反応させたものを用いてもよく、商用化されているシリカ付着紫外線反応性アクリレート
モノマーを用いてもよいが、これに限定されるものではない。
【００４５】
一方、上記線状アクリレート系モノマーに付着した無機粒子の形態は、球状または片状
など、その形態が特に限定されるものではなく、インクジェット溶液として噴射されるた
めには、球状の無機粒子であることが好ましい。すなわち、片状の無機粒子は、インクジ
ェットヘッドから噴射されながらヘッドノズルを損傷させたり、ノズルが詰まる恐れがあ
るため、球状の無機粒子を用いることがより好ましい。この際、上記無機粒子の直径は２
〜５００ｎｍであることが好ましく、５０〜３００ｎｍであることがより好ましい。この
際、上記無機粒子の直径が２ｎｍ未満である場合には、粒子のサイズが小さくて無機粒子
の効果が低下し、上記無機粒子の直径が５００ｎｍを超える場合には、インクの噴射時に
ノズルの詰まりが発生し得る。
【００４６】
この際、上記無機粒子が付着した線状アクリレート系モノマーは、インクジェットプリ
ント鋼板用インク組成物の総重量に対して、０．１〜１５重量％で含まれることが好まし
く、３〜１０重量％であることがより好ましい。この際、上記含量が０．１重量％未満で
ある場合には、塗膜の硬度及び耐食性の向上効果が低下するという問題があり、上記含量
が１５重量％を超える場合には、溶液の粘度が上昇し得て、塗膜がブリトル（ｂｒｉｔｔ
ｌｅ）となる恐れがある。
【００４７】
上記紫外線硬化型開始剤は、２，２−ジメトキシ−２−フェニルアセトンフェノン（２
，２−ｄｉｍｅｔｈｏｘｙ−２−ｐｈｅｎｙｌａｃｅｔｏｐｈｅｎｏｎｅ）、１−ヒドロ
キシシクロヘキシルフェニルケトン（１−ｈｙｄｒｏｘｙｃｙｃｌｏｈｅｘｙｌ  Ｐｈｅ
ｎｙｌ  Ｋｅｔｏｎｅ）、１−（４−イソプロピルフェニル）−２−ヒドロキシ−２−メ
チルプロパン−１−オン（１−（４−Ｉｓｏｐｒｏｐｙｌｐｈｅｎｙｌ）−２−ｈｙｄｒ
ｏｘｙ−２−ｍｅｔｈｙｌｐｒｏｐａｎｅ−１−ｏｎｅ）、１，１−ジメトキシデオキシ
ベンゾイン（１，１−ｄｉｍｅｔｈｏｘｙ  ｄｅｏｘｙｂｅｎｚｏｉｎ）、３，３’−ジ
メチル−４−メトキシベンゾフェノン（３，３’−ｄｉｍｅｔｈｙｌ−４−ｍｅｔｈｏｘ
ｙｂｅｎｚｏｐｈｅｎｏｎｅ）、１−（４−ドデシルフェニル）−２−ヒドロキシ−２−
メチルプロパン−１−オン（１−（４−ｄｏｄｅｃｙｌ  ｐｈｅｎｙｌ）−２−ｈｙｄｒ
ｏｘｙ−２−ｍｅｔｈｙｌ  ｐｒｏｐａｎ−１−ｏｎｅ）、２−メチル−１−［４−（メ
チルチオ）フェニル］−２−モルホリノプロパン−１−オン（２−ｍｅｔｈｙｌ−１−［
４−（ｍｅｔｈｙｌｔｈｉｏ）  ｐｈｅｎｙｌ］−２−ｍｏｒｐｈｏｌｉｎｏ  ｐｒｏｐ
ａｎ−１−ｏｎｅ）、（２，４，６−トリメチルベンゾイル）ジフェニルホスフィンオキ
シド（（２，４，６−Ｔｒｉｍｅｔｈｙｌｂｅｎｚｏｙｌ）ｄｉｐｈｅｎｙｌｐｈｏｓｐ
ｈｉｎｅ  Ｏｘｉｄｅ）、エチル（２，４，６−トリメチルベンゾイル）フェニルホスフ
ィネート（ｅｔｈｙｌ（２，４，６−ｔｒｉｍｅｔｈｙｌｂｅｎｚｏｙｌ）ｐｈｅｎｙｌ
ｐｈｏｓｐｈｉｎａｔｅ）、ビス（アシル）ホスフィンオキシド（ｂｉｓ（ａｃｙｌ）ｐ
ｈｏｓｐｈｉｎｅ  ｏｘｉｄｅ）、メチルベンゾイルホルメート（ｍｅｔｈｙｌ  ｂｅｎ
ｚｏｙｌｆｏｒｍａｔｅ）、４−ベンゾイル−４’−メチルジフェニルスルフィド（４−
ｂｅｎｚｏｙｌ−４’−ｍｅｔｈｙｌｄｉｐｈｅｎｙｌｓｕｌｆｉｄｅ）、ベンジルジメ
チルケタル（ｂｅｎｚｙｌ  ｄｉｍｅｔｈｙｌ  ｋｅｔａｌ）、フルオレノン（ｆｌｕｏ
ｒｅｎｏｎｅ）、フルオレン（ｆｌｕｏｒｅｎｅ）、ベンズアルデヒド（ｂｅｎｚａｌｄ
ｅｈｙｄｅ）、ベンゾフェノン（ｂｅｎｚｏｐｈｅｎｏｎｅ）、アントラキノン（ａｎｔ
ｈｒａｑｕｉｎｏｎｅ）、及びキサントン（ｘａｎｔｏｎｅ）からなる群から選択される
１つ以上であることが好ましい。
【００４８】
また、上記紫外線硬化型開始剤は、例えば、市中で代表的に用いられているＩｒｇａｃ
ｕｒｅ１８４、Ｉｒｇａｃｕｒｅ５００、Ｉｒｇａｃｕｒｅ６５１、Ｉｒｇａｃｕｒｅ９
０７、Ｉｒｇａｃｕｒｅ３６９、Ｉｒｇａｃｕｒｅ７８４、Ｄａｒｏｃｕｒｅ１１７３、
Ｄａｒｏｃｕｒｅ１１１６、Ｄａｒｏｃｕｒｅ２９５９、Ｌｕｃｉｒｉｎ  ＴＰＯ、Ｅｓ
ｃａｃｕｒｅ  ＫＩＰ１５０、Ｅｓｃａｃｕｒｅ  ＫＩＰ１００Ｆ、Ｅｓｃａｃｕｒｅ  
ＥＤＢ、Ｅｓｃａｃｕｒｅ  ＫＴ３７などが使用可能である。
【００４９】
また、上記紫外線硬化型開始剤は、インクジェットプリント鋼板用インク組成物の総重
量に対して０．１〜１５重量％で含まれることが好ましく、５〜１０重量％で含まれるこ
とがより好ましい。この際、上記含量が０．１重量％未満である場合には、光硬化の進行
が微小であることがあり、上記含量が１５重量％を超える場合には、光硬化による塗膜密
着力の減少をもたらしたり、未硬化の残存分による塗膜物性の阻害を引き起こす恐れがあ
る。
【００５０】
一方、上記インクジェットプリント鋼板用インク組成物は、様々な色の着色のために、
染料及び顔料からなる群から選択される１つ以上を含むことが好ましく、無機系顔料を含
むことがより好ましい。この際、色は、ブラック、ホワイト、レッド、ブルー、イエロー
などの様々な色の染料または顔料が、ユーザーの選択によって用いられることができる。
【００５１】
この際、上記染料及び顔料からなる群から選択される１つ以上の含量は、インクジェッ
トプリント鋼板用インク組成物の総重量に対して０．５〜１０重量％であることが好まし
く、３〜５重量％であることがより好ましい。この際、上記含量が０．５重量％未満であ
る場合には、色の隠蔽効果に劣るため、製品の品質が低下することがあり、上記含量が１
０重量％を超える場合には、過量添加された染料または顔料がインク溶液の凝集現象を誘
発することがある。
【００５２】
一方、上記インクジェットプリント鋼板用インク組成物は、その他の添加剤として、酸
化防止剤、消泡剤、及び分散剤からなる群から選択される１つ以上を含んでもよい。上記
のその他の添加剤の含量は、上記インクジェットプリント鋼板用インク組成物に要求され
る物性が変化しない範囲で使用可能である。好ましくは、上記その他の添加剤の含量は、
インクジェットプリント鋼板用インク組成物の総重量に対して０．１〜１０重量％である
ことが好ましく、３〜６重量％であることがより好ましいが、これに限定されるものでは
ない。
【００５３】
上記酸化防止剤としては、例えば、Ｉｒｇａｎｏｘ  １０１０、Ｉｒｇａｎｏｘ  １０
３５、Ｉｒｇａｎｏｘ  １０７６、Ｉｒｇａｎｏｘ  １２２２（ＣＩＢＡ  ＳＰＥＣＩＡ
ＬＴＹ  ＣＨＥＭＩＣＡＬＳ  ＩＮＣ、日本）などが使用できるが、これに限定されるも
のではない。
【００５４】
また、上記消泡剤としては、例えば、ＴＥＧＯ  Ａｉｒｅｘ  ９２０、ＴＥＧＯ  Ａｉ
ｒｅｘ  ９３２、ＢＹＫ  ０８８、ＢＹＫ  １７９０などが使用できるが、これに限定さ
れるものではない。
【００５５】
また、上記分散剤としては、ＤＩＳＰＥＲＢＹＫＴＭ（ＢＹＫ  ＣＨＥＭＩＥ  ＧＭＢ
Ｈ社製）、ＴＥＧＯＴＭとＤＩＳＰＥＲＳＴＭ（ＥＶＮＩＫ社製）、ＤＩＳＰＥＸＴＭ及
びＥＦＫＥＴＭ（ＣＩＢＡ  ＳＰＥＣＩＡＬＴＹ  ＣＨＥＭＩＣＡＬＳ社製）などの、通
常の添加剤メーカーの商品から選択されることができるが、これに限定されるものではな
い。
【００５６】
一方、上記インクジェットプリント鋼板用インク組成物の粘度は、２５℃の条件下で、
１〜５０ｃｐｓ（ｃｅｎｔｉ−ｐｏｉｓｅｓ）であることが好ましく、３〜３０ｃｐｓで
あることがより好ましい。上記粘度が１ｃｐｓ未満である場合には、粘度が薄くて印刷噴
射性が改善されることができるが、印刷塗膜の物性に劣り、５０ｃｐｓを超える場合には
、インクジェットヘッドから噴射される際に噴射されにくいという問題があって、インク
組成物の適切な粘度の確保が要求される。
【００５７】
さらに、本発明の他の実施形態は、鋼板の何れか片面または両面に、上記インクジェッ
トプリント鋼板用インク組成物が印刷されたインクジェット印刷層を含む、インクジェッ
トプリント鋼板を提供する。
【００５８】
この際、上記鋼板は、冷延鋼板、熱延鋼板、亜鉛めっき鋼板、アルミニウムめっき鋼板
、カラー塗装鋼板、ステンレス鋼板、マグネシウム鋼板、アルミニウム鋼板、亜鉛鋼板、
及びチタン鋼板からなる群から選択される１つ以上であることが好ましい。
【００５９】
さらに、上記インクジェットプリント鋼板は、インクジェット印刷層のみで仕上げても
よいが、または上記インクジェット印刷層上に、透明塗装層または透明フィルム層をさら
に含んでもよい。
【００６０】
この際、上記透明塗装層は、紫外線硬化型のクリア（ｃｌｅａｒ）塗装層、分子量３，
０００〜２５，０００のポリエステル系樹脂層、フッ素系を含む樹脂塗膜層、及び自己洗
浄性を有する不飽和ポリエステル系樹脂層からなる群から選択される何れか１つ以上であ
ることが好ましいが、これに限定されるものではない。
【００６１】
また、上記透明フィルム層は、ポリエステルフタレート、ポリプロピレン、ポリエチレ
ン、及びエチルビニルアセテートからなる群から選択される何れか１つ以上であることが
好ましく、この際、その厚さは１０〜１５０μｍであることが好ましいが、これに限定さ
れるものではない。
【００６２】
上記インクジェットプリント鋼板は、上記鋼板とインクジェット印刷層との間に、めっ
き層、前処理層、プライマー層、カラー塗装層からなる群から選択される１つ以上の層が
さらに含まれることが好ましい。
【００６３】
例えば、図１から図５は、本発明のインクジェットプリント鋼板用インク組成物を用い
て製造されたインクジェットプリント鋼板の例を示したものである。図１は、カラー塗装
鋼板層に印刷層を導入したものであり、通常の工程条件を用いたインクジェットプリント
鋼板であって、金属素材と、めっき層と、前処理と、プライマー層と、カラー塗装層と、
本発明のインクジェットプリント鋼板用インク組成物を含むインクジェットカラー印刷層
と、を含む構造と、透明塗装層または透明フィルム層をさらに含む構造を示したものであ
る。
【００６４】
また、図２及び図３は、上記図１に示したインクジェットプリント鋼板において、プラ
イマー層とカラー塗膜層を省略した形態であって、経済的な点で有利な構造である。図２
は、金属素材と、めっき層と、前処理と、インクジェットカラー印刷層と、さらに透明塗
装層または透明フィルム層と、を含む構造である。そして、図３は、金属素材と、めっき
層と、インクジェットカラー印刷層と、さらに透明塗装層または透明フィルム層と、を示
している。
【００６５】
また、図４及び図５は、めっき層を省略したインクジェットプリント鋼板であって、ス
テンレス素材やマグネシウム素材のように、素材の質感を表現する必要がある製品に適し
た形態である。図４は、金属素材と、前処理と、インクジェットカラー印刷層と、さらに
透明塗装層または透明フィルム層と、を含み、図５は、金属素材と、インクジェットカラ
ー印刷層と、さらに透明塗装層または透明フィルム層と、を含む。
【００６６】
すなわち、本発明のインクジェットプリント鋼板は、図１〜５に示したように様々な形
態の構造として提供されることができ、これに限定されるものではない。
【００６７】
さらに、本発明のさらに他の実施形態は、上記インクジェットプリント鋼板用インク組
成物をインクジェットヘッドに供給する段階と、インクジェット印刷を用いて、上記イン
クジェットプリント鋼板用インク組成物を鋼板の何れか片面または両面に噴射して印刷す
る段階と、を含む、インクジェットプリント鋼板の製造方法を提供する。
【００６８】
この際、上記鋼板に印刷されたインク組成物をＵＶ硬化させる硬化段階をさらに含むこ
とが好ましい。この際、ＵＶ硬化の条件は、光源として、メタルハライド電球、水銀電球
、電極のない場合にはＨ電球（Ｈ  ｂｕｌｂ）、Ｄ電球（Ｄ  ｂｕｌｂ）、Ｖ電球（Ｖ  
ｂｕｌｂ）などが使用できるが、これに限定されるものではない。一方、紫外線の光量は
、１００〜３０００ｍＪ／ｃｍ２の範囲で、組成物の組成などによって選択的に調節され
ることが好ましい。
【００６９】
一方、上記鋼板は、冷延鋼板、熱延鋼板、亜鉛めっき鋼板、アルミニウムめっき鋼板、
カラー塗装鋼板、ステンレス鋼板、マグネシウム鋼板、アルミニウム鋼板、亜鉛鋼板、及
びチタン鋼板からなる群から選択される１つ以上であることが好ましいが、これに限定さ
れるものではない。
【実施例】
【００７０】
以下、実施例によって本発明を具体的に説明する。しかし、下記の実施例は本発明を具
体的に説明するためのものであって、これらの実施例によって本発明の範囲が限定される
ものではない。
【００７１】
＜実施例１〜８及び比較例１〜５＞
下記表１に示したように、比較例１は、線状オリゴマーである２官能エポキシアクリレ
ート（サートマー、韓国）７６重量％、ハイパーブランチ型（ｈｙｐｅｒｂｒａｎｃｈ  
ｔｙｐｅ）トリメチロールプロパントリアクリレートモノマー（ＳＫ−ＣＹＴＥＣ、韓国
）１０重量％、着色剤である顔料３重量％、光開始剤（ＩＲＧＡＣＵＲＥ  １８４、ＣＩ
ＢＡ、スイス）７重量％、酸化防止剤（Ｉｒｇａｎｏｘ  １０３５、ＣＩＢＡ、スイス）
３重量％、その他の添加剤である消泡剤（ＴＥＧＯ  Ａｉｒｅｘ  ９２０）及び分散剤（
ＢＹＫＪＥＴ  ９１５０）をそれぞれ０．５重量％混合することで、インクジェットプリ
ント鋼板用インク組成物を製造した。上記線状オリゴマーは、ウレタンアクリレート系化
合物で代替可能である。
【００７２】
次に、横２０ｃｍ、縦２０ｃｍのサイズの冷延鋼板に、インクジェットプリントを用い
て上記インクジェットプリント鋼板用インク組成物を印刷厚さ０．５〜２０μｍで塗布し
た。
【００７３】
次に、紫外線照射機を用いて、上記インクジェットプリント鋼板用インク組成物が塗布
された金属板を１００〜３０００ｍＪ／ｃｍ２の光量で紫外線照射し、印刷層を乾燥させ
た。
【００７４】
下記表１の組成で、実施例１〜１０及び比較例２〜３を上記比較例１と同様に製造した
。
【００７５】
【表１】
2020090682.tif 000003
【００７６】
＜比較例４〜７＞
下記表２に示したように、線状オリゴマーである２官能エポキシアクリレート（サート
マー、韓国）７６重量％、ベンゼン環を含まない線状モノマー１０重量％、この際、上記
線状モノマーは、単官能アクリル酸エステルモノマーであるイソボルニルアクリレート（
ＳＫ−ＣＹＴＥＣ、韓国）５重量％及び多官能アクリル酸エステルモノマーであるトリプ
ロピレングリコールジアクリレート（ミウォン・コマーシャル（Ｍｉｗｏｎ  Ｃｏｍｍｅ
ｒｃｉａｌ  Ｃｏ．，Ｌｔｄ．）、韓国）５重量％を含み、着色剤である顔料３重量％、
光開始剤（ＩＲＧＡＣＵＲＥ  １８４、ＣＩＢＡ、スイス）７重量％、酸化防止剤（Ｉｒ
ｇａｎｏｘ  １０３５、ＣＩＢＡ、スイス）３重量％、その他の添加剤である消泡剤（Ｔ
ＥＧＯ  Ａｉｒｅｘ  ９２０）及び分散剤（ＢＹＫＪＥＴ  ９１５０）をそれぞれ０．５
重量％混合することで、インクジェットプリント鋼板用インク組成物を製造した。
【００７７】
次に、上記比較例１と同様の方法及び条件で、印刷塗膜試験片を製造した。
その他の比較例５〜７は比較例４と同様の方法で実施するが、それぞれのインクジェッ
トプリント鋼板用インク組成物の成分及び含量は表２のとおりである。特に、線状モノマ
ーの含量は、単官能性モノマーと多官能性モノマーを５０：５０の割合で含む。
【００７８】
【表２】
2020090682.tif 000004
【００７９】
＜実施例１１〜１８及び比較例８＞
下記表３に示したように、比較例８は、線状オリゴマーであるエポキシアクリレート（
サートマー、韓国）３５重量％、ハイパーブランチ型（ｈｙｐｅｒｂｒａｎｃｈ  ｔｙｐ
ｅ）トリメチロールプロパントリアクリレートモノマー（ＳＫ−ＣＹＴＥＣ、韓国）３１
重量％、シリカが付着した線状モノマー２０重量％、着色剤である顔料３重量％、光開始
剤（ＩＲＧＡＣＵＲＥ  １８４、ＣＩＢＡ、スイス）７重量％、酸化防止剤（Ｉｒｇａｎ
ｏｘ  １０３５、ＣＩＢＡ、スイス）３重量％、その他の添加剤である消泡剤（ＴＥＧＯ
Ａｉｒｅｘ  ９２０）及び分散剤（ＢＹＫＪＥＴ  ９１５０）をそれぞれ０．５重量％
混合することで、インクジェットプリント鋼板用インク組成物を製造した。
【００８０】
次に、横２０ｃｍ、縦２０ｃｍのサイズの冷延鋼板に、インクジェットプリントを用い
て上記インクジェットプリント鋼板用インク組成物を印刷厚さ０．５〜２０μｍで塗布し
た。
【００８１】
次に、上記比較例１と同様の方法及び条件で、印刷塗膜試験片を製造した。
【００８２】
その他の実施例１１〜実施例１８は比較例８と同様の方法で実施するが、それぞれのイ
ンクジェットプリント鋼板用インク組成物の成分及び含量は、下記表３のとおりである。
【００８３】
【表３】
2020090682.tif 000005
【００８４】
＜比較例９〜１１＞
下記表４に示したように、比較例１１は、線状オリゴマーである２官能エポキシアクリ
レート（サートマー、韓国）３５重量％、ハイパーブランチ型（ｈｙｐｅｒｂｒａｎｃｈ
ｔｙｐｅ）トリメチロールプロパントリアクリレートモノマー（ＳＫ−ＣＹＴＥＣ、韓
国）３５重量％、シリカ２０重量％、着色剤である顔料３重量％、光開始剤（ＩＲＧＡＣ
ＵＲＥ  １８４、ＣＩＢＡ、スイス）７重量％、酸化防止剤（Ｉｒｇａｎｏｘ  １０３５
、ＣＩＢＡ、スイス）３重量％、その他の添加剤である消泡剤（ＴＥＧＯ  Ａｉｒｅｘ  
９２０）及び分散剤（ＢＹＫＪＥＴ  ９１５０）をそれぞれ０．５重量％混合することで
、インクジェットプリント鋼板用インク組成物を製造した。
【００８５】
次に、上記比較例１と同様の方法及び条件で、印刷塗膜試験片を製造した。
【００８６】
その他の比較例１０及び１１は比較例９と同様の方法で実施するが、それぞれのインク
ジェットプリント鋼板用インク組成物の成分及び含量は、下記表４のとおりである。
【００８７】
【表４】
2020090682.tif 000006
【００８８】
＜実験例＞
上記実施例１〜１８及び比較例１〜１１のインクジェットプリント鋼板用インク組成物
を、鋼板の表面にインクジェットプリントを用いて噴射した後、形成された塗膜の耐食性
、鉛筆硬度、加工性、塗膜密着性、及びインク噴射性を下記の方法により測定し、その結
果を下記表５〜８に示した。
【００８９】
（１）耐食性の評価
耐食性は、塗装された試験片に３５℃、９５％の湿度下で５％の食塩水を２４０時間連
続噴霧し、初期の発錆有無を基準として良好、普通、及び不良と判定した。
良好：２４０時間以上、ブリスター（ｂｌｉｓｔｅｒ）が５％未満
普通：２４０時間以上、ブリスター（ｂｌｉｓｔｅｒ）が５％以上５０％未満
不良：２４０時間以上、ブリスター（ｂｌｉｓｔｅｒ）が５０％以上
測定不可：インク噴射性の不良によって試験片の製作が不可能、。
【００９０】
（２）鉛筆硬度の評価
鉛筆硬度は、ＪＩＳ  Ｋ−５４００の鉛筆硬度法に準じて、鉛筆硬度試験機を用いて、
硬化された塗膜に各種（２Ｂ、Ｂ、ＨＢ、Ｆ、Ｈ、２Ｈ、３Ｈ）の鉛筆を用いて４５度の
角度で線を引き、引っ掻き傷が生じる程度を目視で評価した。
【００９１】
（３）加工性の評価
Ｔ−ベンドテスター（Ｔ−Ｂｅｎｄ  ｔｅｓｔｅｒ）を用いて、３ｔでベンディング（
ｂｅｎｄｉｎｇ）した後、目視観察して塗膜の剥離有無及びクラックの発生有無を判定し
た。
良好：３ｔ屈曲加工した後、塗膜のクラック（Ｃｒａｃｋ）及び剥離がない
普通：３ｔ屈曲加工した後、塗膜のクラック（Ｃｒａｃｋ）はあるが、剥離はない
不良：３ｔ屈曲加工した後、塗膜のクラック（Ｃｒａｃｋ）及び剥離が発生
測定不可：インク噴射性の不良によって、試験片の製作が不可能。
【００９２】
（４）塗膜密着性の評価
塗膜密着力は、ＩＳＯ  ２４０９の塗料の接着力試験法に準じて、試験片の上側で間隔
が１ｍｍとなるように横及び縦に１本の線を引き、その上にセロハン接着テープを付着さ
せた。それを剥がした後、塗膜上において１００片の分離されたコーティング面のうち、
残っている片の個数で接着力を評価した。
【００９３】
（５）インク噴射性の評価
インク噴射性は、インクジェットプリント鋼板用インク組成物をインクジェットヘッド
に装入し、被着体の表面に噴射して噴射程度を判断する特性であって、ノズルが詰まるこ
となく、印刷しようとする正確な位置に正確なサイズに噴射される程度を目視で判断した
。
良好：ノズルの詰まり及びインク噴射性の問題がない
不良：ノズルが詰まるか、またはインクが噴射されない
【００９４】
【表５】
2020090682.tif 000007
【００９５】
上記表５に示されたように、比較例１は、線状オリゴマーの含量が多くて粘度が過度に
高くなるため、インクの噴射が困難であって試験片の製作が不可能であり、物性を測定す
ることができなかった。
【００９６】
反応性モノマーの含量が増加するほど、インク噴射性が良好になり、鉛筆硬度も増加す
る。しかし、比較例２及び３のように、ベンゼン環状モノマーまたはハイパーブランチ型
モノマーの含量が７５重量％を超える場合には、インク噴射性は良好であるものの、加工
性が低下することが分かる。そして、塗膜密着力が弱くなることを確認することができる
。
【００９７】
全体的に、耐食性は、オリゴマーとモノマーの架橋度が高いため良好な結果を示した。
特に、オリゴマーの含量が５重量％以下である場合、加工性が低下し、塗膜密着力の評価
で５０％以上が剥離される現象を確認した。
【００９８】
【表６】
2020090682.tif 000008
【００９９】
上記表６に示されたように、本発明のハイパーブランチ型（ｈｙｐｅｒｂｒａｎｃｈ  
ｔｙｐｅ）構造のモノマーまたはベンゼン環を有する分岐型モノマーではなく、線状（ｌ
ｉｎｅａｒ  ｔｙｐｅ）モノマーを使用した比較例４〜７に対する評価の結果から、線状
モノマーを用いる場合、粘度の上昇によってインクジェットインク噴射性が不良であるた
め、使用が困難であることを確認することができ、過量のモノマーを含む場合、インク噴
射性は良好であるが、全体的な物性が良くないことを確認することができる。このような
ことから、通常の紫外線硬化インクジェットインク溶液の場合、溶剤を希釈して粘度を制
御することが求められることが分かる。
【０１００】
【表７】
2020090682.tif 000009
【０１０１】
上記表７は、無機粒子が付着したモノマーを含む場合として、比較例８と実施例１１〜
１８の印刷塗膜の物性を示したものである。
【０１０２】
無機粒子が付着したモノマーの含量が増加するほど、印刷塗膜の鉛筆硬度はＦから５Ｈ
まで上昇する。しかし、比較例８のように、上記無機粒子が付着したモノマーの含量が１
５重量％を超える場合、塗膜がブリトル（Ｂｒｉｔｔｌｅ）となって加工性を確保するこ
とが困難である点がある。しかし、加工が不要な製品郡に適用する場合、有用な印刷溶液
として使用可能である。したがって、上記無機粒子が付着したモノマーの含量は０．１〜
１５重量％であることが好ましいことが分かる。
【０１０３】
その他の物性である耐食性、塗膜密着性、インク噴射性などは何れも良好な結果が得ら
れた。
【０１０４】
【表８】
2020090682.tif 000010
【０１０５】
上記表８は、無機粒子が付着したモノマーに代えて、無機粒子（球状シリカ）を単独で
添加して比較した結果である。その結果、上記無機粒子を５重量％を超えて添加する場合
、インク噴射性を確保することが困難であって試験片の製作が不可能であったため、物性
を測定することができなかった（測定不可）。また、比較例１１は、加工性の評価で微細
クラック（Ｃｒａｃｋ）が発生する傾向を示し、図７及び図８に示したように、シリカ粒
子が不均一に分布されていることが分かる。
【図１】
2020090682.tif 000011
【図２】
2020090682.tif 000012
【図３】
2020090682.tif 000013
【図４】
2020090682.tif 000014
【図５】
2020090682.tif 000015
【図６】
2020090682.tif 000016
【図７】
2020090682.tif 000017
【図８】
2020090682.tif 000018
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
組成物の総重量に対して、主鎖にベンゼン環を含まず２官能性以上の官能基を有するエポキシアクリレート系オリゴマー１１〜５０重量％と、
前記エポキシアクリレート系オリゴマーと反応できる反応性アクリレート系モノマー１９〜７５重量％と、
紫外線硬化型開始剤０．１〜１５重量％と、
染料及び顔料からなる群から選択される１種以上０．５〜１０重量％と、
酸化防止剤、消泡剤、及び分散剤からなる群から選択される１種以上０．１〜１０重量％と、
を含み、
前記反応性アクリレート系モノマーは、ベンゼン環を含むモノマーまたはベンゼン環を含まないハイパーブランチ型（ｈｙｐｅｒｂｒａｎｃｈ  ｔｙｐｅ）モノマーである、
インクジェットプリント鋼板用インク組成物。
【請求項２】
前記エポキシアクリレートオリゴマーは、環状脂肪族エポキシアクリレートオリゴマー、脂肪族ポリグリシジルエポキシアクリレートオリゴマー、及びグリシジルアミン型エポキシアクリレートオリゴマーからなる群から選択される１つ以上である、請求項１に記載のインクジェットプリント鋼板用インク組成物。
【請求項３】
前記反応性アクリレート系モノマーは、フェノキシエチル（メタ）アクリレート（ｐｈｅｎｏｘｙｅｔｈｙｌ  ｍｅｔｈａｃｒｙｌａｔｅ）、ビスフェノールＡジグリシジルエーテルジ（メタ）アクリレート、及びトリメチロールプロパントリアクリレート（ｔｒｉｍｅｔｈｙｌｏｌｐｒｏｐａｎｅ  ｔｒｉａｃｒｙｌａｔｅ）からなる群から選択される１つ以上である、請求項１又は２に記載のインクジェットプリント鋼板用インク組成物。
【請求項４】
前記紫外線硬化型開始剤は、２，２−ジメトキシ−２−フェニルアセトフェノン（２，２−ｄｉｍｅｔｈｏｘｙ−２−ｐｈｅｎｙｌａｃｅｔｏｐｈｅｎｏｎｅ）、１−ヒドロキシシクロヘキシルフェニルケトン（１−ｈｙｄｒｏｘｙｃｙｃｌｏｈｅｘｙｌ  Ｐｈｅｎｙｌ  Ｋｅｔｏｎｅ）、１−（４−イソプロピルフェニル）−２−ヒドロキシ−２−メチルプロパン−１−オン（１−（４−Ｉｓｏｐｒｏｐｙｌｐｈｅｎｙｌ）−２−ｈｙｄｒｏｘｙ−２−ｍｅｔｈｙｌｐｒｏｐａｎｅ−１−ｏｎｅ）、１，１−ジメトキシデオキシベンゾイン（１，１−ｄｉｍｅｔｈｏｘｙ  ｄｅｏｘｙｂｅｎｚｏｉｎ）、３，３’−ジメチル−４−メトキシベンゾフェノン（３，３’−ｄｉｍｅｔｈｙｌ−４−ｍｅｔｈｏｘｙｂｅｎｚｏｐｈｅｎｏｎｅ）、１−（４−ドデシルフェニル）−２−ヒドロキシ−２−メチルプロパン−１−オン（１−（４−ｄｏｄｅｃｙｌ  ｐｈｅｎｙｌ）−２−ｈｙｄｒｏｘｙ−２−ｍｅｔｈｙｌ  ｐｒｏｐａｎ−１−ｏｎｅ）、２−メチル−１−［４−（メチルチオ）フェニル］−２−モルホリノプロパン−１−オン（２−ｍｅｔｈｙｌ−１−［４−（ｍｅｔｈｙｌｔｈｉｏ）ｐｈｅｎｙｌ］−２−ｍｏｒｐｈｏｌｉｎｏ  ｐｒｏｐａｎ−１−ｏｎｅ）、（２，４，６−トリメチルベンゾイル）ジフェニルホスフィンオキシド（（２，４，６−Ｔｒｉｍｅｔｈｙｌｂｅｎｚｏｙｌ）ｄｉｐｈｅｎｙｌｐｈｏｓｐｈｉｎｅ  Ｏｘｉｄｅ）、エチル（２，４，６−トリメチルベンゾイル）フェニルホスフィネート（ｅｔｈｙｌ（２，４，６−ｔｒｉｍｅｔｈｙｌｂｅｎｚｏｙｌ）ｐｈｅｎｙｌｐｈｏｓｐｈｉｎａｔｅ）、ビス（アシル）ホスフィンオキシド（ｂｉｓ（ａｃｙｌ）ｐｈｏｓｐｈｉｎｅ  ｏｘｉｄｅ）、メチルベンゾイルホルメート（ｍｅｔｈｙｌ  ｂｅｎｚｏｙｌｆｏｒｍａｔｅ）、４−ベンゾイル−４’−メチルジフェニルスルフィド（４−ｂｅｎｚｏｙｌ−４’−ｍｅｔｈｙｌｄｉｐｈｅｎｙｌｓｕｌｆｉｄｅ）、ベンジルジメチルケタル（ｂｅｎｚｙｌ  ｄｉｍｅｔｈｙｌ  ｋｅｔａｌ）、フルオレノン（ｆｌｕｏｒｅｎｏｎｅ）、フルオレン（ｆｌｕｏｒｅｎｅ）、ベンズアルデヒド（ｂｅｎｚａｌｄｅｈｙｄｅ）、ベンゾフェノン（ｂｅｎｚｏｐｈｅｎｏｎｅ）、アントラキノン（ａｎｔｈｒａｑｕｉｎｏｎｅ）、及びキサントン（ｘａｎｔｏｎｅ）からなる群から選択される１つ以上である、請求項１乃至３の何れか一項に記載のインクジェットプリント鋼板用インク組成物。
【請求項５】
粘度が、２５℃で１〜５０ｃｐｓである、請求項１乃至４の何れか一項に記載のインクジェットプリント鋼板用インク組成物。
【請求項６】
前記エポキシアクリレート系オリゴマー、反応性アクリレート系モノマー、紫外線硬化型開始剤、染料及び顔料からなる群から選択される１種以上、並びに酸化防止剤、消泡剤、及び分散剤からなる群から選択される１種以上に加えて、無機粒子は含まない、請求項１乃至５の何れか一項に記載のインクジェットプリント鋼板用インク組成物。
【請求項７】
鋼板の何れか片面または両面に請求項１乃至６の何れか一項に記載のインクジェットプリント鋼板用インク組成物が印刷されたインクジェット印刷層を含む、インクジェットプリント鋼板。
【請求項８】
前記鋼板が冷延鋼板、熱延鋼板、亜鉛めっき鋼板、アルミニウムめっき鋼板、カラー塗装鋼板、ステンレス鋼板、マグネシウム鋼板、アルミニウム鋼板、亜鉛鋼板、及びチタン鋼板からなる群から選択される１つ以上である、請求項７に記載のインクジェットプリント鋼板。
【請求項９】
前記インクジェット印刷層上に透明塗装層または透明フィルム層を含む、請求項７又は８に記載のインクジェットプリント鋼板。
【請求項１０】
前記透明塗装層は、紫外線硬化型のクリア塗装層、分子量３，０００〜２５，０００のポリエステル系樹脂層、フッ素系を含む樹脂塗膜層、及び自己洗浄性を有する不飽和ポリエステル系樹脂層からなる群から選択される何れか１つ以上である、請求項９に記載のインクジェットプリント鋼板。
【請求項１１】
前記透明フィルム層は、ポリエステルフタレート、ポリプロピレン、ポリエチレン、及びエチルビニルアセテートからなる群から選択される何れか１つ以上である、請求項９に記載のインクジェットプリント鋼板。
【請求項１２】
前記透明フィルム層の厚さが１０〜１５０μｍである、請求項９乃至１１の何れか一項に記載のインクジェットプリント鋼板。
【請求項１３】
前記鋼板とインクジェット印刷層との間に、めっき層、前処理層、プライマー層、カラー塗装層からなる群から選択される１つ以上の層がさらに含まれる、請求項７乃至１２の何れか一項に記載のインクジェットプリント鋼板。
【請求項１４】
請求項１乃至６の何れか一項に記載のインクジェットプリント鋼板用インク組成物をインクジェットヘッドに供給する段階と、
インクジェット印刷を用いて、前記インクジェットプリント鋼板用インク組成物を鋼板の片面または両面に噴射して印刷する段階と、
を含む、インクジェットプリント鋼板の製造方法。
【請求項１５】
前記鋼板に印刷されたインク組成物をＵＶ硬化させる硬化段階をさらに含む、請求項１４に記載のインクジェットプリント鋼板の製造方法。
【請求項１６】
前記鋼板は、冷延鋼板、熱延鋼板、亜鉛めっき鋼板、アルミニウムめっき鋼板、カラー塗装鋼板、ステンレス鋼板、マグネシウム鋼板、アルミニウム鋼板、亜鉛鋼板、及びチタン鋼板からなる群から選択される１つ以上である、請求項１４又は１５に記載のインクジェットプリント鋼板の製造方法。